明度が低く、微細な多角形状のフレーク状物が天井化粧板本体の明度の高い表面にランダムに現れるように設けられていることを特徴とする天井化粧板。明度が低く、濃色で微細な多角形状のフレーク状物が添加された、明度の高い塗料で天井化粧板本体の表面が塗装されていることを特徴とする請求項1に記載の天井化粧板。フレーク状物の平面形状が矩形状であることを特徴とする請求項1又は2に記載の天井化粧板。天井化粧板本体の表面には逆円錐形状の凹部がランダムに設けられていることを特徴とする請求項1から3のいずれかに記載の天井化粧板。天井化粧板本体の表面には開口形状が多角形な微細穴がランダムに設けられていることを特徴とする請求項1から4のいずれかに記載の天井化粧板。本発明はかかる従来例の問題に鑑みてなされたもので、天井化粧板の表面から直接ビス止め施工をしてもビス頭の十文字のドライバ溝が目立たず、従って意匠選択の幅が広くデザインの発展性が高くて施工性のよい天井化粧板を提案することにある。請求項1に記載の発明は、明度が低く、微細な多角形状のフレーク状物が天井化粧板本体の明度の高い表面にランダムに現れるように設けられていることを特徴とする天井化粧板である。この発明では、明度が低くて濃色且つ微細な多角形状のフレーク状物が明度の高い天井化粧板本体の表面にランダムに付着されることでビス頭の十文字のドライバ溝の角とその周囲及び天井化粧板本体の表面全体にランダムに散らばっているフレーク状物の角の角同士或いはドライバ溝の辺とフレーク状物の辺の辺同士でシンクロしたような感じを与え、視覚的に看者の錯視効果錯覚を積極的に導き、その結果、相対的にカモフラージュされてビス頭が目立たなくなるという効果をもたらす。従って、天井化粧板の表面に形成された模様を気にせずに施工できるという利点がある。更に、ビス頭の十文字のドライバ溝が相対的にカモフラージュされてビス頭が目立たなくなることから、シンプルなデザインも可能となり天井化粧板の意匠に発展性を持たせることが出来る。ここで、多角形とは、涙型のような少なくとも1の角或いは半円状のように2つの角や辺を持つものから正方形、長方形、台形、菱形その他角や辺を持つような形状のものを含む。換言すれば、円形を含まないということである。請求項2に記載の発明は、請求項1に記載の天井化粧板において明度が低く、濃色で微細な多角形状のフレーク状物が添加された、明度の高い塗料で天井化粧板本体の表面が塗装されていることを特徴とするもので、該塗料を塗布するだけで請求項1の天井化粧板が得られるのであるから、より効率的且つ生産性がよい。塗布層をで示す。請求項3に記載の発明は、請求項1又は2に記載の天井化粧板において、フレーク状物の平面形状が矩形状であることを特徴とするもので、フレーク状物の平面形状が正方形、長方形その他の矩形状の場合、フレーク状物の角は直角或いは角張っているのであるから、直角であるビス頭の十文字のドライバ溝の角とよりシンクロによる錯視効果錯覚を助長する。請求項4に記載の発明は、請求項1から3のいずれかに記載の天井化粧板において、天井化粧板本体の表面には逆円錐形状の凹部がランダムに設けられていることを特徴とするもので、逆円錐形状の凹部はビスの先端を打ち込んでから抜いた跡に似ており、これらが多数、少なくともビス頭の周囲に散らばって設けられているために丸いビス頭がより目立たなくなるという効果を奏し、前記フレーク状物による錯視効果錯覚と相俟って表面にビス頭が現れていても看者に違和感を待たせなくするという効果を奏する。なお、凹部の開口直径はビス頭の直径に近いことがより好ましい。なお、凹部の形状は実質的に逆円錐形状を呈しておれば足り、正確な逆円錐形状でなくとも良いことは言うまでもない。請求項5に記載の発明は、請求項1から4のいずれかに記載の天井化粧板において、天井化粧板本体の表面には開口形状が多角形な微細穴がランダムに設けられていることを特徴とするもので、この多角形な微細穴はフレーク状物と異なり、奥行きがあるので看者に深みを看取させ、以ってより視覚的錯覚効果が得られる。同時に後からでも穴を開けられるので生産性がよいし、吸音効果も向上するなどの付随的効果も奏する。なお、開口形状は長方形や正方形の矩形がより好ましく、多角形状のフレーク状物の平面形状に近いことがより好ましい。以上から分かるように、本発明は天井化粧板本体の表面の微細な多角形状のフレーク状物、更には逆円錐形状の凹部や開口形状が多角形な微細穴により、ビス止め施工のビス頭の十文字のドライバ溝に対するカモフラージュ効果を得ることが出来、これによって意匠選択の幅が広くデザインの発展性が高くて施工性のよい天井化粧板を提供することが出来るようになった。以下、本発明を図示実施例示従って説明する。本発明における天井化粧板本体はロックウール板やプラスターボード、インシュレーションボードなどで形成された長方形の板で形成されている。そして、本実施例1、2ではその表面に明度の高い白色系の淡色一般的には白から明るい灰色、或いは明るいクリーム色などである。の塗装が施されて天井化粧板が形成されている。天井化粧板本体の表面には必ずしも柄を施す必要はないが、トラバーチン柄等のピン穴模様や幾何模様、或いはこれらに加えて後述する逆円錐形状の凹部や多角形の開口形状を有する微細穴をランダムに多数個設けても良く、カモフラージュ効果を高めるためには少なくともビス頭の周囲に設けることが好ましい。塗装は、通常、天井化粧板本体の表面に下塗り、中塗り、上塗りがなされ、上塗りにフレーク状物が施されており、フレーク状物を設ける方法としては、上塗り塗料にフレーク状物を混入してこれを塗装する方法や、上塗り塗料の塗装直後にフレーク状物を散布して上塗り塗料の表面に付着させる方法などが考えられる。上塗り塗装層をで示す。本実施例1及び2で、フレーク状物は例えばポリエステルフィルム等の樹脂フィルムを細かくカットしたものや微細なマイカなどの薄片等が挙げられるが、上塗り塗装上に多角形に塗装や転写、スタンプなどで表現された物も含む。その寸法は、0.3~0.7mmの幅或いは長さのものであり、その形状は多角形である。ビス頭の十文字のドライバ溝の直角な角とのシンクロによる錯視効果錯覚を助長するためには、フレーク状物は正方形や長方形、台形などの矩形状のものが望ましい。フレーク状物の色は明度の高い白色系の淡色に塗装された天井化粧板の表面の色に対してある程度目立つようにするための明度が低く、黒から濃い灰色や濃い青或いは茶、紫、緑などの濃色のものが使用される。微細なマイカのようなものでは黒雲母のような濃色のものが使用される。フレーク状物の具体的寸法は、ビス頭のドライバ溝の幅が0.7~0.8mmなので、より近似させるために長辺の長さが0.6mm以上あると好ましい。四角形の場合、幅0.3~0.7mm×長さ0.6~0.7mmのものである。フレーク状物を上塗り塗料に混入する場合、フレーク状物の添加量は、上塗り塗料の1.0~1.4重量であり、塗布量は60~100g/m2が望ましい。本実施例ではフレーク状物は樹脂フィルムの微細裁断物で、その片面或いは両面は黒色の顔料をコーティングし、片面コーティングの場合には他の片面は何もしていない地色のものであって、何もしていない地色の面が樹脂フィルムそのものの面として光っている。勿論、片面又は両面を金属光沢めっきとしてもよい。フレーク状物の最も短い辺の長さが0.3mmよりも小さく、上塗り塗料への添加量も少なく、上塗り塗料の塗布量も少ないと、あまりカモフラージュ効果が得られない。そして、逆に、フレーク状物の最も短い辺の長さが0.7mmよりも大きく、添加量も多すぎると、或いは塗布量も多すぎるとフレーク状物がかえって目立ってしまって不自然となるか、意匠として別柄になってしまう。この点はフレーク状物を散布する場合も同じである。尚、下塗り塗料や中塗り塗料にフレーク状物を添加しても上に塗られた塗料によって隠蔽されてしまうので、上塗り塗料に用いる。上塗り塗料の一例を下記表1に示す。本実施例2で示すように、逆円錐形状の凹部が天井化粧板本体の表面に設けられる場合、その開口幅はビス頭の幅と同程度の大きさが好ましく、特に、直径2~3mm程度の逆円錐形状の凹部を天井化粧板本体の表面にランダムに施した柄であれば、ビス頭の擬似的形状となってビス頭が凹部に紛れ、ビスが表面から打ち込まれて露出していても違和感がなくなってより効果的である。勿論、ビス全体或いは少なくともビス頭の露出面を天井化粧板の表面塗装色に似た色に塗装やめっきを施していてもよい事は言うまでもない。本実施例1及び2で示す、微細穴も天井化粧板本体の表面に設けられる場合、前記多角形なフレーク状物との視覚的に擬似的効果を奏することが目的であるため、その開口形状は多角形、より効果的には長方形や正方形の矩形がより好ましい。そして多角形状のフレーク状物の平面形状に近いことがより好ましい。既述したように塗料を上塗りする場合、或いは上塗りした塗料の上にフレーク状物を散布すると、フレーク状物はランダムな状態で天井化粧板本体の表面に現れる。濃色で微細な多角形のフレーク状物がランダムに表面に現れているという意味は、白色あるいは淡色系の天井化粧板の表面に少なくとも一部ビス頭の近傍周辺に多角形矩形状、半円形状を問わずでエッジ部分を有する形状従って、円形は除かれる。がランダムに表面色を損ねることなく表現されていることを言い、その分布量は数個/cm2が好ましく、この場合は1~3個/cm2が好ましい。以上から、天井化粧板には、表面が無地或いはトラバーチン模様や吸音用のピン穴模様が単独で施されたものや、トラバーチン模様に吸音用のピン穴模様が組み合わされたものに、フレーク状物が表面全体或いはビス止めが予定されている箇所に部分的に散布されたもの、フレーク状物と逆円錐状の凹部が表面全体に或いはビス止めが予定されている箇所に部分的に散布されたもの、フレーク状物と開口形状が多角形な微細穴が表面全体或いはビス止めが予定されている箇所に部分的に散布されたもの、前記3者が表面全体或いはビス止めが予定されている箇所に部分的に散布されたものなどがあり、図1~5はその一部を示したものに過ぎない。この天井化粧板を天井下地面にビス止めして行くと、天井化粧板のコーナー部分や辺に沿ってビス頭が等間隔で現れる。ビス頭の十文字のドライバ溝は周囲の明るい地色に比べてトーンが落ちているから、フレーク状物の表面の色は黒や濃色系の紺や鼠色等がその色目と錯視させるような効果を生じるので好ましい。なお、フレーク状物の裏面片面は光沢を発するものであれば尚良く、例えばアルミ蒸着等を施して金属的な光沢を発するようにさせることも可能である。光沢を発するものであればちりばめられたフレーク状物の内、裏向きで露出したものが所々で見る角度により反射して金属的に輝くことで視線が引き付けられて、相対的に十文字状のドライバ溝が目立たなくなるからである。吸音用のピン穴のみで柄なしのロックウール天井化粧板本体に、下塗りとして酢ビエマルジヨン水性塗料を塗布量180g/m2、中塗りとして酢ビエマルジョン水性塗料を塗布量200g/m2、上塗りとして濃色で微細な、長さが0.3~0.7mmの黒色ポリエステルフレーク状物が1.2重量添加された白色塗料を塗布量80g/m2で塗った。上塗り塗料の構成は、天井下地面にタッピングビスで表面側から止め付けた。比較として、別途フレーク状物を添加していない天井化粧板をタッピングピスで同様に隣接させて止め付けた処、フレーク状物の添加の天井化粧板は、ビス頭の十文字のドライバ溝が目立たなかった。トラバーチン柄のロックウール天井化粧板本体に、実施例1と同様に塗料を塗布した。実施例1と同様に、タッピングビスで表面側から止めつけたところ、フレーク状物の添加のない塗料塗布の天井化粧板と比較してフレーク状物のある方がビス頭の十文字のドライバ溝が目立たなかった。直径が2~3mmの逆円錐状の凹部を全体にランダムに設けたロックウール天井化粧板本体に、実施例1と同様に塗料を塗布した。実施例1と同様に、タッピングビスで表面から止めつけたところ、フレーク状物の添加のない塗料塗布の天井化粧板と比較してビス頭の十文字が目立たなかった。